(57)【要約】      （修正有）【課題】高い分子量又は高い溶液粘度を有し、且つスチレンスルホン酸モノマー含量が少ない水溶性の超高分子量ポリスチレンスルホン酸もしくはその塩、その製造方法、及び当該超高分子量ポリスチレンスルホン酸もしくはその塩を含む増粘剤もしくは分散剤などの用途を提供する。【解決手段】スチレンスルホン酸構造単位及びジビニルベンゼンスルホン酸構造単位を含む水溶性ポリマーであって、当該水溶性ポリマーがゲル浸透クロマトグラフィーにより求められる重量平均分子量が９０万ダルトン（Ｄａ）を超える、及び／又は、５重量％水溶液（３０℃）として測定される粘度が１００ｍＰａ・ｓを超える、超高分子量ポリスチレンスルホン酸又はその塩、及びジビニルベンゼンスルホン酸又はその塩をコモノマーとして利用したその製造方法、及びその用途を用いる。【選択図】なし【特許請求の範囲】
【請求項１】
下記繰り返し構造単位（Ａ）及び（Ｂ）を含む水溶性ポリマーであって、
当該水溶性ポリマーがゲル浸透クロマトグラフィーにより求められる重量平均分子量が９０万ダルトン（Ｄａ）を超える、及び／又は、５重量％水溶液（３０℃）として測定される粘度が１００ｍＰａ・ｓを超える、超高分子量ポリスチレンスルホン酸又はその塩。
【化１】
2018030909.tif 000006
【化２】
2018030909.tif 000007
〔繰り返し構造単位（Ａ）及び（Ｂ）中、Ｍはプロトン、ナトリウムイオン、カリウムイオン、リチウムイオン、アンモニウムイオン、第四級アンモニウムカチオン又は第四級ホスホニウムカチオンを表す。ここで、ｘを水溶性ポリマーに含まれる繰り返し構造単位（Ａ）の数、ｙを水溶性ポリマーに含まれる繰り返し構造単位（Ｂ）の数とするとき、７０．００≦１００ｘ／（ｘ＋ｙ）≦９９．９５、０．０５≦１００ｙ／（ｘ＋ｙ）≦３０．００。〕
【請求項２】
水溶性ポリマーに含まれる繰り返し構造単位（Ａ）及び（Ｂ）に加え、下記繰り返し構造単位（Ｃ）を含む、請求項１に記載の超高分子量ポリスチレンスルホン酸又はその塩。
【化３】
2018030909.tif 000008
〔繰り返し構造単位（Ｃ）中、Ｑはラジカル重合性モノマー残基を表す。〕
【請求項３】
Ｑがアクリル酸残基、メタクリル酸残基、マレイン酸残基及びＮ−ビニルピロリドン残基からなる群より選ばれる１種又は２種以上の組合せとなるラジカル重合性モノマー残基である、請求項１または請求項２に記載した超高分子量ポリスチレンスルホン酸又はその塩。
【請求項４】
スチレンスルホン酸モノマー又はその塩の含有量が２．０重量％以下である、請求項1〜３のいずれか１項に記載の超高分子量ポリスチレンスルホン酸又はその塩。
【請求項５】
次の（Ｄ）及び（Ｅ）を含むモノマー混合物を、ラジカル重合の開始剤を加えて水中又は水性溶媒中でラジカル重合する際に、重合溶液における当該モノマー混合物濃度６０重量％以下でラジカル重合する、請求項１〜４のいずれか１項に記載の超高分子量ポリスチレンスルホン酸又はその塩の製造方法。
（Ｄ）スチレンスルホン酸又はその塩
（Ｅ）ジビニルベンゼンスルホン酸又はその塩
〔但し、（Ｄ）は９９．９５〜９０．００モル％、及び（Ｅ）は０．０５〜１０．００モル％である。〕
【請求項６】
前記（Ｄ）及び（Ｅ）に加え、下記ラジカル重合性モノマーを含む、請求項５に記載の超高分子量スチレンスルホン酸又はその塩の製造方法。
（Ｆ）（Ｄ）及び（Ｅ）とは異なる共重合可能なラジカル重合性モノマー
【請求項７】
前記（Ｆ）がアクリル酸、メタクリル酸、マレイン酸及びＮ−ビニルピロリドンからなる群より選ばれる１又は２以上のラジカル重合性モノマーである、請求項６に記載の超高分子量スチレンスルホン酸又はその塩の製造方法。
【請求項８】
ラジカル重合の開始剤がパーオキサイド系化合物又はアゾ化合物である請求項５〜７のいずれか１項に記載の超高分子量スチレンスルホン酸又はその塩の製造方法。
【請求項９】
ラジカル重合の開始剤が全モノマー量１００重量部に対し０．１重量部〜２重量部である、請求項５〜８のいずれか１項に記載の超高分子量スチレンスルホン酸又はその塩の製造方法。
【請求項１０】
重合転化率が９８．０％以上である、請求項９に記載の超高分子量スチレンスルホン酸又はその塩の製造方法。
【請求項１１】
請求項１〜４のいずれか１項に記載した超高分子量ポリスチレンスルホン酸又はその塩を含む増粘剤。
【請求項１２】
請求項１〜４のいずれか１項に記載した超高分子量ポリスチレンスルホン酸又はその塩を含む分散剤。
【発明の詳細な説明】
【技術分野】
【０００１】
本発明は、水溶液として利用可能な超高分子量ポリスチレンスルホン酸又はその塩、ジビニルベンゼンスルホン酸又はその塩をコモノマーとして利用したその製造方法、及び当該超高分子量ポリスチレンスルホン酸又はその塩を含む増粘剤もしくは分散剤などの用途に関する。
【背景技術】
【０００２】
グアガム、キサンタンガム、ヒドロキシプロピルセルロース、カルボキシルメチルセルロースなどの天然系ポリマー、ポリビニルピロリドン、ポリアクリルアミド、ポリアクリル酸塩、ポリ２−アクリルアミド−２−メチルプロパンスルホン酸塩などの合成系ポリマーなど、分子量が数百万を超える超高分子量の水溶性又は水膨潤性のポリマーが、合成糊剤、化粧品、トイレタリー用品、錠剤、高分子凝集剤、土壌改質剤、消火器、石油採掘などの用途で使用されている。しかしながら、用途によっては、耐熱性や化学的安定性が不足しており、改良が強く求められている。
【０００３】
例えば、在来型油田における石油の増進回収（ＥＯＲ）や非在来型油田におけるシェールガス（オイル）採掘において、水溶性又は水膨潤性ポリマーで増粘させた水性流体が使用されているが、採掘深度が深くなるに従って、水溶性又は水膨潤性ポリマーに求められる耐熱性は益々高くなっている。また、地層によっては、多量の酸やアルカリを注入したり、活性酸素ラジカルが発生する場合があるため、これらに対する化学的安定性が要求される。例えば、数年に渡る水性流体の粘度、即ち、ポリマー分子量の維持が必要になる場合もある。しかしながら、従来のポリマーは耐熱性や化学的安定性が不十分であり、厳しい環境下では分子量低下が起こり易いため、改良が強く求められている。例えば、主鎖にエーテル結合を有する上記天然系ポリマーは、アルカリ存在下、５０℃を超えた程度で分解すると言われており（例えば、非特許文献１参照）、一方、上記合成系ポリマーは、天然系ポリマーに比べて優れた耐熱性を示すが、活性酸素により容易に分解すると言われている（例えば、非特許文献２参照）。さらに、上記ポリアクリル酸塩などの弱酸系ポリマーは、カルシウムやマグネシウムなどの多価カチオンにより凝集し易い欠点があり、一方、多価カチオンに対する安定性が優れるポリビニルピロリドン、ポリアクリルアミド、ポリ２−アクリルアミド−２−メチルプロパンスルホン酸塩などのポリマーは、アミド結合を有するため、酸やアルカリで加水分解され易い欠点がある（例えば、非特許文献３参照）。
【０００４】
一方、エーテル、アミド及びエステル結合などを含まないポリスチレンスルホン酸塩は、極めて耐熱性や化学的安定性に優れる水溶性ポリマーであり、毒性も極めて低いことから、古くから合成糊、トイレタリー用品、分散剤などの用途で使用されており、上記用途への応用が期待されている。しかしながら、水溶液として利用可能なポリスチレンスルホン酸塩の分子量は、１００万程度が上限であり、上記要求に応えることができなかった。
【０００５】
一般に、高分子量のポリマーを製造する場合、モノマーに対する重合開始剤の添加量を減量するか、あるいはモノマー濃度を高めて重合すれば良く、例えば、上記したアクリル酸系ポリマーやアクリルアミド系ポリマーの超高分子量体が製造されている（例えば、非特許文献４、非特許文献５、特許文献１参照）。
【０００６】
一方、スチレンスルホン酸塩は、少なくとも４００℃以下では固体状のモノマーであり、溶媒への溶解性が低いため、工業的には、２０重量％程度のモノマー水溶液を用いたラジカル重合によりポリマー化（ポリスチレンスルホン酸塩の水溶液として製造）されている。スチレンスルホン酸塩の場合、重合時のモノマー濃度を高くするには限界があり、重合開始剤を減量しても、アクリル酸やアクリルアミドと比べて分子量が伸び難いだけでなく、未反応モノマーが残り易いという課題があった。
【０００７】
また、スチレンスルホン酸塩は、減圧留去などの簡単な方法で除去することは困難であり、残存モノマーがたとえ少量であっても、当該ポリマーを適用できない用途もある。例えば、ポリスチレンスルホン酸塩を増粘及び分散安定剤として用い、酢酸ビニルなどの共役性の低いモノマーを水中で分散又は乳化重合する場合、共役性の高い（ラジカル反応性が高い）スチレンスルホン酸塩が酢酸ビニルの重合禁止剤として作用し、酢酸ビニルが重合できないなどの課題がある（例えば、非特許文献６参照）。
【０００８】
水への溶解性や増粘効果が不要な用途では、ジビニルベンゼンスルホン酸重合残基を含む超高分子量ポリスチレンスルホン酸塩が知られている（例えば、特許文献２、特許文献３参照）。しかしながら、これらは三次元架橋されたイオン交換膜に関するものであり、水溶性でかつ水溶液として利用可能な超高分子量スチレンスルホン酸又はその塩、及びその製造方法に関する記載はない。
【０００９】
また、ポリスチレンスルホン酸塩の別の工業的製法として、ポリスチレンをハロゲン化溶媒中でスルホン化する方法が知られている（例えば、非特許文献７、非特許文献８参照）。しかしながら、超高分子量ポリスチレンのハロゲン化溶媒への溶解性と溶液粘度、スルホン化後の余剰酸分とハロゲン化溶媒の除去性を考慮すると、工業的に製造できる分子量１００万を超える超高分子量ポリスチレンを得ることは依然として困難であった。
【先行技術文献】
【特許文献】
【００１０】
【特許文献１】特開２００５−１３９４６２号公報
【特許文献２】特許第５０８９９１７号公報
【特許文献３】国際公開２０１５／１２５５９７号
【非特許文献】
【００１１】
【非特許文献１】ＳＰＥ  Ｒｅｓｅｒｖｏｉｒ  Ｅｖａｌｕａｔｉｏｎ＆Ｅｎｇｉｎｅｅｒｉｎｇ（Ｆｅｂ．），２３〜３４ｐａｇｅ，１９８８年
【非特許文献２】Ｅｎｈａｎｃｅｄ  Ｏｉｌ  Ｒｅｃｏｖｅｒｙ-Ｐｏｌｙｍｅｒ  Ｆｌｏｏｄｉｎｇ，１〜７７ｐａｇｅ（Ｐｅｔｒｏｌｅｕｍ  Ｉｎｄｕｓｔｒｙ  Ｐｒｅｓｓ，２００６年）
【非特許文献３】Ｃｈｅｍｉｃａｌ  Ｉｎｄｕｓｔｒｙ  ａｎｄ  Ｅｎｇｉｎｅｅｒｉｎｇ  Ｐｒｏｇｒｅｓｓ，ｖｏｌ．２２，Ｎｏ．３，２７１〜２７４ｐａｇｅ，２００３年
【非特許文献４】東亜合成研究年報ＴＲＥＮＤ、４６〜５１頁、１９９８年
【非特許文献５】改訂  高分子合成の化学、大津隆行 著、５３〜５５頁、１９８５年、株式会社化学同人  発行
【非特許文献６】改訂  高分子合成の化学、大津隆行  著、１１２、１１８頁、１９８５年、株式会社化学同人  発行
【非特許文献７】Ｊｏｕｒｎａｌ  ｏｆ  Ｐｏｌｙｍｅｒ  Ｓｃｉｅｎｃｅ，Ｐａｒｔ−Ａ，ｖｏｌ．５１，２４１６〜２４２４ｐａｇｅ，２０１３年
【非特許文献８】Ｊｏｕｒｎａｌ  ｏｆ  Ｂｒａｚｉｌｉａｎ  Ｃｈｅｍｉｃａｌ  Ｓｏｃｉｅｔｙ，ｖｏｌ．１４，７９７〜８０２ｐａｇｅ，２００３年
【発明の概要】
【発明が解決しようとする課題】
【００１２】
本発明は、上記の課題に鑑みてなされたものであり、その目的は、従来困難だった高い分子量又は高い溶液粘度を有し、且つスチレンスルホン酸モノマー含量が少ない水溶性の超高分子量ポリスチレンスルホン酸もしくはその塩、その製造方法、及び当該超高分子量ポリスチレンスルホン酸もしくはその塩を含む増粘剤もしくは分散剤などの用途を提供することにある。
【課題を解決するための手段】
【００１３】
本発明者らは、上記課題を解決すべく鋭意研究を行った結果、スチレンスルホン酸又はその塩（以下、スチレンスルホン酸又はその塩を「ＳＳ」と言うことがある）を高分子量化するため、当該高分子量化の反応に供される重合開始剤を減量してスチレンスルホン酸又はその塩をラジカル重合する際に、少量のジビニルベンゼンスルホン酸又は塩を添加し、ラジカル共重合することによって、従来困難だった超高分子量で水溶性ポリマーであるポリスチレンスルホン酸又はその塩（以下、ポリスチレンスルホン酸又はその塩を「ＰＳＳ」、超高分子量ポリスチレンスルホン酸又はその塩を「超高分子量ＰＳＳ」と言うことがある）を、高い重合転化率、言い換えれば低い残存モノマー量で製造できることを見出し、本発明を完成するに至った。
【００１４】
すなわち本発明は、下記繰り返し構造単位（Ａ）及び（Ｂ）を含む水溶性ポリマーであって、
当該水溶性ポリマーがゲル浸透クロマトグラフィー（以下、ゲル浸透クロマトグラフィーを「ＧＰＣ」と言うことがある）により求められる重量平均分子量が９０万ダルトン（Ｄａ）を超える、及び／又は、５重量％（ｗｔ％）水溶液（３０℃）として測定される粘度が１００ｍＰａ・ｓを超える、超高分子量ポリスチレンスルホン酸又はその塩に係る。
【００１５】
【化１】
2018030909.tif 000002
【００１６】
【化２】
2018030909.tif 000003
【００１７】
〔繰り返し構造単位（Ａ）及び（Ｂ）中、Ｍはプロトン、ナトリウムイオン、カリウムイオン、リチウムイオン、アンモニウムイオン、第四級アンモニウムカチオン又は第四級ホスホニウムカチオンを表す。ここで、ｘを水溶性ポリマーに含まれる繰り返し構造単位（Ａ）の数、ｙを水溶性ポリマーに含まれる繰り返し構造単位（Ｂ）の数とするとき、７０．００≦１００ｘ／（ｘ＋ｙ）≦９９．９５、０．０５≦１００ｙ／（ｘ＋ｙ）≦３０．００。〕
さらに本発明は、上記水溶性ポリマーに含まれる繰り返し構造単位（Ａ）及び（Ｂ）に加え、下記繰り返し構造単位（Ｃ）を含む、超高分子量ポリスチレンスルホン酸又はその塩に係る。
【００１８】
【化３】
2018030909.tif 000004
【００１９】
〔繰り返し構造単位（Ｃ）中、Ｑはラジカル重合性モノマー残基を表す。〕
【００２０】
また本発明は、次の（Ｄ）及び（Ｅ）を含むモノマー混合物を、ラジカル重合の開始剤を加えて水中又は水性溶媒中でラジカル重合する際に、重合溶液における当該モノマー混合物濃度６０重量％以下でラジカル重合する、上記した水溶性の超高分子量ＰＳＳの製造方法に係る。
【００２１】
（Ｄ）スチレンスルホン酸又はその塩
（Ｅ）ジビニルベンゼンスルホン酸又はその塩
但し、（Ｄ）は９９．９５〜９０．００モル％、及び（Ｅ）は０．０５〜１０．００モル％である。
【００２２】
さらに本発明は、上記水溶性の超高分子量ＰＳＳの製造方法に係るモノマー混合物において、（Ｄ）及び（Ｅ）に加え、下記ラジカル重合性モノマーを含む、超高分子量ポリスチレンスルホン酸又はその塩の製造方法に係る。
（Ｆ）（Ｄ）及び（Ｅ）とは異なる共重合可能なラジカル重合性モノマー
【００２３】
また本発明は上記した超高分子量ポリスチレンスルホン酸又はその塩を含む、増粘剤又は分散剤に係る。
【００２４】
本発明の超高分子量ＰＳＳの増粘剤としての利用方法は特に限定するものではないが、例えば、上記した石油採掘用の水性流体に用いる場合、水性流体が所望の粘度になるよう超高分子量ＰＳＳの添加量を調整すれば良い。この際、より粘度を高めたり、粘性を調整する目的で、一般的な超高分子量の水溶性ポリマー、会合型ポリマー、カチオン性界面活性剤、ノニオン界面活性剤、アニオン界面活性剤、又は両性界面活性剤を添加しても良い。
【００２５】
また、無機顔料の分散や乳化重合、分散重合の分散剤に用いる場合、分散液や乳化液が所望の粘度になるよう超高分子量ＰＳＳの添加量を調整すれば良い。この際、分散性を補助するため、一般的な分散剤を添加しても良く、消泡剤や発泡抑制剤などを添加しても良い。
【発明の効果】
【００２６】
本発明の超高分子量ポリスチレンスルホン酸又はその塩は、従来にはない高い分子量又は溶液粘度を有する水溶性ポリマーであり、残存するスチレンスルホン酸モノマー量も大きく減少させることができるため、高度な耐久性や低環境負荷が要求される石油採掘などの分野における増粘剤、分散及び乳化重合における分散剤として産業上極めて有用である。
【発明を実施するための形態】
【００２７】
本発明は、特定の繰り返し構造を有する水溶性ポリマーであって、その水溶性ポリマーがゲル浸透クロマトグラフィーにより求められる重量平均分子量が９０万ダルトン（Ｄａ）を超える、及び／又は、５重量％水溶液（３０℃）として測定される粘度が１００ｍＰ・ｓを超える水溶性の超高分子量ポリスチレンスルホン酸又はその塩、ジビニルベンゼンスルホン酸又はその塩をコモノマーとして利用したその製造方法、及びその増粘剤もしくは分散剤などの用途に関する。なお、水溶性ポリマーの粘度は、本発明において、原則としてブルックフィールド型回転粘度計により測定されるものをいう。
【００２８】
本発明は、（高分子量化するため）重合開始剤を減量してスチレンスルホン酸又はその塩（以下、スチレンスルホン酸又はその塩を「ＳＳ」と言うことがある）を水中又は水性溶媒中でラジカル重合する際に、少量のジビニルベンゼンスルホン酸又はその塩（以下、ジビニルベンゼンスルホン酸又はその塩を「ＤＶＢＳ」と言うことがある）を添加し、ラジカル共重合するところにも特徴がある。
【００２９】
本発明の超高分子量ＰＳＳの製造方法の一実施態様として、一般的な溶液ラジカル重合による方法が挙げられる。例えば、反応容器に重合溶媒、スチレンスルホン酸又はその塩とジビニルベンゼンスルホン酸又はその塩、及びラジカル共重合可能な他のモノマーを仕込み、必要に応じて分子量調節剤を加え、系内を脱酸素した後、所定温度に加熱し、ラジカル重合開始剤を添加しながら重合すれば良い。この際、急激な重合を避けるため、最初に全てのモノマーを反応容器に仕込むのではなく、各々のモノマーを重合開始剤と共に、反応容器に少量ずつ連続添加しても良い。
【００３０】
反応溶媒は特に限定するものではないが、上記モノマー混合物の溶解性、重合反応性、及び増粘剤としての利用を考慮すると、誘電率が高い水が好ましいが、例えば、ＰＳＳの界面活性や粘度特性などを調整する目的で、水溶性が乏しいコモノマーを共重合する場合には、水溶性の有機溶剤を併用しても良い。
【００３１】
水溶性の有機溶剤、すなわち水性溶媒としては、上記したモノマー混合物がラジカル共重合できる組成であれば特に制限はないが、例えば、アセトン、テトラヒドロフラン、ジオキサン、メタノール、エタノール、ｎ-プロパノール、イソプロパノール、メトキシエタノール、２−エトキシエタノール、２−ブトキシエタノール、ブタノール、エチレングリコール、プロピレングリコール、グリセリン、ジメチルスルホキシド、ジメチルホルムアミド、Ｎ−メチルピロリドン等があげられる。
【００３２】
これらの内でも好ましくは、アセトン、エタノール、イソプロパノール、ｎ−プロパノール、ｎ−ブタノール、ｓｅｃ−ブタノール、ｔ−ブタノール、テトラヒドロフラン、アセトニトリル、ジオキサン、ジメチルスルホキシド、Ｎ−メチルピロリドン、およびジメチルホルムアミドである。
【００３３】
これらの溶媒は２種以上を組合せてもよく、さらに水との混合溶媒としてもよい。
【００３４】
重合反応溶媒の使用量は、全モノマー量１００重量部に対し、通常、５０重量部〜２,０００重量部である。重合反応溶媒の量が少ない、即ち、モノマー濃度が高い程、生成するＰＳＳの分子量は増大するため、高いモノマー濃度で重合する場合には、ＰＳＳが三次元架橋などによりポリマーが硬化しないよう、ＤＶＢＳと重合開始剤の添加量を適宜調整すれば良い。重合溶液の硬化リスクを避けるため、重合反応溶媒は６６重量部以上（従って、重合溶液中のモノマー濃度６０重量％以下）とすることが好ましい。
【００３５】
本発明の超高分子量ＰＳＳの分子量について、その水溶性ポリマーがゲル浸透クロマトグラフィーにより求められる重量平均分子量が９０万ダルトン（Ｄａ）を超える、及び／又は、５重量％水溶液（３０℃）として測定される粘度が１００ｍＰａ・ｓを超えるものであれば特に制限はない。上記したように、本発明において水溶性ポリマーの粘度は、原則としてブルックフィールド型回転粘度計により測定されるものをいう。
【００３６】
なお、本発明の超高分子量ＰＳＳにおいては、繰り返し構造単位（Ａ）および（Ｂ）は、種々の配列となりうる。例えば（Ａ）および（Ｂ）の２つの繰り返し構造単位の場合を例とすると、「（Ａ）（Ｂ）」の繰り返し、「（Ａ）（Ａ）（Ａ）（Ｂ）（Ｂ）（Ｂ）」のようなある程度の同じ構造単位のまとまりの繰り返しや、さらには（Ａ）および（Ｂ）がランダムに配列するなど、種々のパターンとなりうる。さらに（Ａ）および（Ｂ）とは異なる構造の（Ｃ）が加わった場合も同様である。
【００３７】
本発明の超高分子量ＰＳＳの重量平均分子量が９０万ダルトン（Ｄａ）以下であって、かつ５重量％水溶液として測定される粘度が１００ｍＰ・ａ以下では、十分な増粘効果は期待できない。
【００３８】
また、超高分子量ＰＳＳに含まれる未反応のスチレンスルホン酸又はその塩の量は、環境負荷の観点、あるいは、分散及び乳化重合における分散剤としての利用の観点から、可能な限り少ない方が良いが、生産性の観点から、超高分子量ＰＳＳ中２．０重量％以下（例えば、５重量％水溶液換算では０．１重量％以下）が好ましい。ここで言う５重量％水溶液とは、未反応モノマーを除くポリマー濃度を意味する。
【００３９】
本発明の超高分子量ＰＳＳの製造に用いるスチレンスルホン酸は、全ての異性体又はそれらの混合物が使用できるが、それらの内でもｐ−スチレンスルホン酸が好ましく、さらに一般に頒布されているナトリウム塩、リチウム塩、アンモニウム塩の他、第四級アンモニウム塩、アミン塩、第四級ホスホニウム塩など、用途に応じて使用することができる。
【００４０】
本発明の超高分子量ＰＳＳの製造に用いるジビニルベンゼンスルホン酸又はその塩は、ベンゼン環にラジカル重合性のビニル基を二つ以上、スルホン酸基を一つ以上有するものであれば、全ての異性体又はそれらの混合物が使用でき、それらの内でも一般に頒布されているナトリウム塩の他、リチウム塩、アンモニウム塩の他、第四級アンモニウム塩、アミン塩、第四級ホスホニウム塩など、用途に応じて使用することができる。
【００４１】
ジビニルベンゼンスルホン酸又はその塩の使用量は、全モノマー中０．０５モル％〜１０．００モル％とすることが好ましい。０．０５モル％未満ではＰＳＳの高分子量化が不十分となることがあり、１０．００モル％を超えると、上記特許文献（例えば、国際公開２０１５／１２５５９７号の段落０１６２）に、「本発明の高分子硬化物であるイオン交換膜を構成する一般式（Ｉ−１）で表される構造単位を有する高分子の質量平均分子量は、三次元架橋が形成されているため数十万以上であり、実質的に測定できない。一般的には無限大とみなされる。」と記載されているように、ＰＳＳの三次元架橋化が進行し、水溶液としての使用、即ち、増粘剤としての利用が困難となることがある。ＤＶＢＳの共重合量を増やす場合、ＰＳＳが三次元架橋することで硬化することがないように、重合反応溶媒や重合開始剤を増量したり、分子量調節剤を添加すれば良い。
【００４２】
スチレンスルホン酸又はその塩、及びジビニルベンゼンスルホン酸又はその塩以外のモノマーとしては、これらとラジカル共重合できるものであれば特に制限はない。例えば、スチレン、クロロスチレン、ｐ−アミノスチレン、ジクロロスチレン、ブロモフロロスチレン、トリフロロスチレン、ニトロスチレン、シアノスチレン、α−メチルスチレン、ｐ−クロロメチルスチレン、ｐ−シアノスチレン、ｐ−アセトキシスチレン、ｐ−ｔ-ブトキシスチレン、ｐ−塩化ｐ−スチレンスルホニル、エチルｐ−スチレンスルホニル、メチルｐ−スチレンスルホニル、プロピルｐ−スチレンスルホニル、４−ビニル安息香酸、ｐ-トリメトキシシリルスチレン、３−イソプロペニル−α，α’−ジメチルベンジルイソシアネート、ビニルベンジルトリメチルアンモニウムクロライドなどのスチレン類、イソブチルビニルエーテル、エチルビニルエーテル、２−フェニルビニルアルキルエーテル、ニトロフェニルビニルエーテル、シアノフェニルビニルエーテル、クロロフェニルビニルエーテル、クロロエチルビニルエーテルなどのビニルエーテル類、アクリル酸メチル、アクリル酸エチル、アクリル酸プロピル、アクリル酸ブチル、アクリル酸ペンチル、アクリル酸ヘキシル、アクリル酸デシル、アクリル酸ラウリル、アクリル酸オクチル、アクリル酸ドデシル、アクリル酸ステアリル、アクリル酸２−エチルヘキシル、アクリル酸シクロヘキシル、アクリル酸ボルニル、アクリル酸２−エトキシエチル、アクリル酸２−ブトキシエチル、アクリル酸２−ヒドロキシエチル、アクリル酸テトラヒドロフルフリル、アクリル酸メトキシエチレングリコール、アクリル酸エチルカルビトール、アクリル酸２−ヒドロキシプロピル、アクリル酸４−ヒドロキシブチル、アクリル酸３−（トリメトキシシリル）プロピル、ポリエチレングリコールアクリレート、アクリル酸グリシジル、２−（アクリロイルオキシ）エチルフォスフェート、アクリル酸２，２，３，３−テトラフロロプロピル、アクリル酸２，２，２−トリフロロエチル、アクリル酸２，２，３，３，３−ペンタフロロプロピル、アクリル酸２，２，３，４，４，４−ヘキサフロロブチルなどのアクリル酸エステル類、メタクリル酸メチル、メタクリル酸ｔ−ブチル、メタクリル酸ｓｅｃ−ブチル、メタクリル酸ｉ−ブチル、メタクリル酸ｉ−プロピル、メタクリル酸デシル、メタクリル酸ラウリル、メタクリル酸オクチル、メタクリル酸ドデシル、メタクリル酸ステアリル、メタクリル酸シクロヘキシル、メタクリル酸ボルニル、メタクリル酸ベンジル、メタクリル酸フェニル、メタクリル酸グリシジル、ポリエチレングリコールメタクリレート、メタクリル酸２−ヒドロキシエチル、メタクリル酸テトラヒドロフルフリル、メタクリル酸メトキシエチレングリコール、メタクリル酸エチルカルビトール、メタクリル酸２−ヒドロキシプロピル、メタクリル酸４−ヒドロキシブチル、２−（メタクリロイルオキシ）エチルフォスフェート、メタクリル酸２−（ジメチルアミノ）エチル、メタクリル酸２−（ジエチルアミノ）エチル、メタクリル酸３−（ジメチルアミノ）プロピル、メタクリル酸２−（イソシアナート）エチル、メタクリル酸２，４，６−トリブロモフェニル、メタクリル���２，２，３，３−テトラフロロプロピル、メタクリル酸２，２，２−トリフロロエチル、メタクリル酸２，２，３，３，３−ペンタフロロプロピル、メタクリル酸２，２，３，４，４，４−ヘキサフロロブチル、ジアセトンメタクリレートなどのメタクリル酸エステル類、イソプレンスルホン酸、１，３−ブタジエン、２−メチル−１，３−ブタジエン、２−クロロ−１，３−ブタジエン、２，３−ジクロロ−１，３−ブタジエン、２−シアノ−１，３−ブタジエン、１−クロロ−１，３−ブタジエン、２−（Ｎ−ピペリジルメチル）−１，３−ブタジエン、２−トリエトキシメチル−１，３−ブタジエン、２−（Ｎ，Ｎ−ジメチルアミノ）−１，３−ブタジエン、Ｎ−（２−メチレン−３−ブテノイル）モルホリン、２−メチレン−３−ブテニルホスホン酸ジエチルなどの１，３−ブタジエン類、Ｎ−フェニルマレイミド、Ｎ-（クロロフェニル）マレイミド、Ｎ-（メチルフェニル）マレイミド、Ｎ-（イソプロピルフェニル）マレイミド、Ｎ-（スルフォフェニル）マレイミド、Ｎ−メチルフェニルマレイミド、Ｎ−ブロモフェニルマレイミド、Ｎ−ナフチルマレイミド、Ｎ−ヒドロキシフェニルマレイミド、Ｎ−メトキシフェニルマレイミド、Ｎ−カルボキシフェニルマレイミド、Ｎ−（ニトロフェニル）マレイミド、Ｎ−ベンジルマレイミド、Ｎ−（４−アセトキシ−１−ナフチル）マレイミド、Ｎ−（４−オキシ−１−ナフチル)マレイミド、Ｎ−（３−フルオランチル）マレイミド、Ｎ−（５−フルオレセイニル)マレイミド、Ｎ−（１−ピレニル）マレイミド、Ｎ−（２，３−キシリル）マレイミド、Ｎ−（２，４−キシリル）マレイミド、Ｎ−（２，６−キシリル）マレイミド、Ｎ−（アミノフェニル）マレイミド、Ｎ−（トリブロモフェニル）マレイミド、Ｎ−［４−（２−ベンゾイミダゾリル）フェニル］マレイミド、Ｎ−（３，５−ジニトロフェニル）マレイミド、Ｎ−（９−アクリジニル）マレイミド、マレイミド、Ｎ-（スルフォフェニル）マレイミド、Ｎ−シクロヘキシルマレイミド、Ｎ−メチルマレイミド、Ｎ−エチルマレイミド、Ｎ−メトキシフェニルマレイミドなどのマレイミド類、フマル酸ジブチル、フマル酸ジプロピル、フマル酸ジエチル、フマル酸ジシクロヘキシル、フマル酸ビス２−エチルヘキシル、フマル酸ドデシルなどのフマル酸ジエステル類、フマル酸ブチル、フマル酸プロピル、フマル酸エチルなどのフマル酸モノエステル類、マレイン酸ジブチル、マレイン酸ジプロピル、マレイン酸ジエチルなどのマレイン酸ジエステル類、マレイン酸ブチル、マレイン酸プロピル、マレイン酸エチル、マレイン酸ジシクロヘキシルなどのマレイン酸モノエステル類、無水マレイン酸、無水シトラコン酸などの酸無水物、アクリルアミド、Ｎ−メチルアクリルアミド、Ｎ−エチルアクリルアミド、２−ヒドロキシエチルアクリルアミド、Ｎ，Ｎ−ジエチルアクリルアミド、アクリロイルモルホリン、Ｎ，Ｎ−ジメチルアミノプロピルアクリルアミド、イソプロピルアクリルアミド、Ｎ−メチロールアクリルミド、スルフォフェニルアクリルアミド、２−アクリルアミド−２−メチルプロパンスルホン酸、２−アクリルアミド−１−メチルスルホン酸、ジアセトンアクリルアミド、アクリルアミドアルキルトリアルキルアンモニウムクロライドなどのアクリルアミド類、メタクリルアミド、Ｎ−メチルメタクリルアミド、Ｎ−エチルメタクリルアミド、２−ヒドロキシエチルメタクリルアミド、Ｎ，Ｎ−ジエチルメタクリルアミド、Ｎ，Ｎ−ジメチルメタクリルアミド、Ｎ−メチロールメタクリルアミド、メタクリロイルモルホリン、Ｎ，Ｎ−ジメチルアミノプロピルメタクリルアミド、イソプロピルメタクリルアミド、２−メタクリルアミド−２−メチルプロパンスルホン酸、メタクリルアミドアルキルトリアルキルアンモニウムクロライドなどのメタクリルアミド類などが挙げられる。
【００４３】
その他にも、ビニルピロリドン、スルフォフェニルイタコンイミド、アクリロニトリル、メタクリロニトリル、フマロニトリル、α−シアノエチルアクリレート、シトラコン酸、無水シトラコン酸、ビニル酢酸、プロピオン酸ビニル、ピバリン酸ビニル、バーサミック酸ビニル、クロトン酸、イタコン酸、フマル酸、マレイン酸、モノ２−（メタクリロイルオキシ）エチルフタレート、モノ２−（メタクリロイルオキシ）エチルサクシネート、モノ２−（アクリロイルオキシ）エチルサクシネート、メタクリロキシプロピルトリメトキシシラン、メタクリロキシプロピルジメトキシシラン、アクロレイン、ビニルメチルケトン、Ｎ−ビニルアセトアミド、Ｎ−ビニルホルムアミド、ビニルエチルケトン、ビニルスルホン酸、アリルスルホン酸、デヒドロアラニン、二酸化イオウ、塩化ビニル、イソブテン、Ｎ−ビニルカルバゾール、ビニリデンジシアニド、パラキノジメタン、クロロトリフルオロエチレン、テトラフルオロエチレン、ノルボルネン、Ｎ−ビニルカルバゾール、アクリル酸、メタクリル酸等が挙げられる。
【００４４】
これらの中で、スチレンスルホン酸又はその塩との共重合性や超高分子量ＰＳＳの耐熱性や化学的安定性などを考慮すると、アクリル酸、メタクリル酸、マレイン酸、Ｎ−ビニルピロリドンや、これらの２種以上の組合せが好ましい。
以上に挙げたモノマーが本発明の超高分子量ＰＳＳとして製造されると、例えば、アクリル酸、メタクリル酸、マレイン酸、Ｎ−ビニルピロリドンの場合には、アクリル酸残基、メタクリル酸残基、マレイン酸残基及びＮ−ビニルピロリドン残基からなる群より選ばれる１種又は２種以上の組合せとなるラジカル重合性モノマー残基となる。
【００４５】
上記したスチレンスルホン酸又はその塩、及びジビニルベンゼンスルホン酸又はその塩以外の他のモノマーの使用割合は、全モノマー中で２９．９５モル％以下が好ましく、さらに、０．０モル％〜２９．９５モル％である。２９．９５モル％を超えると、ポリマーに界面活性あるいは疑塑性やダイラタンシーなどの粘度特性を付与することができるが、本発明の主用途である増粘剤もしくは分散剤に使用する場合、耐熱性や化学的安定性が低下することがある。
【００４６】
本発明の目的は超高分子量ＰＳＳの製造方法の提供であることから、分子量調節剤は必ずしも使用する必要はないが、分子量分布や分岐点の分布を調整し、三次元架橋を抑制するために使用しても良い。
分子量調節剤としては、例えば、ジイソプロピルキサントゲンジスルフィド、ジエチルキサントゲンジスルフィド、ジエチルチウラムジスルフィド、２，２’−ジチオジプロピオン酸、３，３’−ジチオジプロピオン酸、４，４’−ジチオジブタン酸、２，２’−ジチオビス安息香酸などのジスルフィド類、ｎ−ドデシルメルカプタン、オクチルメルカプタン、ｔ−ブチルメルカプタン、チオグリコール酸、チオリンゴ酸、２−メルカプトプロピオン酸、３−メルカプトプロピオン酸、チオサリチル酸、３−メルカプト安息香酸、４−メルカプト安息香酸、チオマロン酸、ジチオコハク酸、チオマレイン酸、チオマレイン酸無水物、ジチオマレイン酸、チオグルタール酸、システイン、ホモシステイン、５−メルカプトテトラゾール酢酸、３−メルカプト−１−プロパンスルホン酸、メタリルスルホ酸、３−メルカプトプロパン−１，２−ジオール、メルカプトエタノール、１，２−ジメチルメルカプトエタン、２−メルカプトエチルアミン塩酸塩、６−メルカプト−１−ヘキサノール、２−メルカプト−１−イミダゾール、３−メルカプト−１，２，４−トリアゾール、システイン、Ｎ−アシルシステイン、グルタチオン、Ｎ−ブチルアミノエタンチオール、Ｎ，Ｎ−ジエチルアミノエタンチオールなどのメルカプタン類、ヨードホルムなどのハロゲン化炭化水素、ジフェニルエチレン、ｐ−クロロジフェニルエチレン、ｐ−シアノジフェニルエチレン、α−メチルスチレンダイマー、ベンジルジチオベンゾエート、２−シアノプロプ−２−イルジチオベンゾエート、有機テルル化合物、イオウ、亜硫酸ナトリウム、亜硫酸カリウム、重亜硫酸ナトリウム、重亜硫酸カリウム、ピロ亜硫酸ナトリウム、ピロ亜硫酸カリウム等が挙げられる。
【００４７】
分子量調節剤の使用量としては、超高分子量ＰＳＳの製造に用いられるモノマー全量１００重量部に対し、通常、１０重量部以下である。
【００４８】
上記ラジカル重合開始剤としては、例えば、ジ−ｔ−ブチルパーオキサイド、ジクミルパーオキサイド、ｔ−ブチルクミルパーオキサイド、ベンゾイルパーオキサイド、ジラウリルパーオキサイド、クメンハイドロパーオキサイド、ｔ−ブチルハイドロパーオキサイド、１，１−ビス（ｔ−ブチルパーオキシ）−３，５，５−トリメチルシクロヘキサン、１，１−ビス（ｔ−ブチルパーオキシ）−シクロヘキサン、シクロヘキサノンパーオキサイド、ｔ−ブチルパーオキシベンゾエート、ｔ−ブチルパーオキシイソブチレート、ｔ−ブチルパーオキシ−３，５，５−トリメチルヘキサノエート、ｔ−ブチルパーオキシ−２−エチルヘキサノエート、ｔ−ブチルパーオキシイソプロピルカーボネート、クミルパーオキシオクトエート、過硫酸カリウム、過硫酸アンモニウム、過酸化水素などのパーオキサイド系化合物、２，２’−アゾビス（４−メトキシ−２，４−ジメチルバレロニトリル）、２，２’−アゾビス（２，４−ジメチルバレロニトリル）、２，２’−アゾビス（２−メチルプロピオニトリル）、２，２’−アゾビス（２−メチルブチロニトリル）、１，１’−アゾビス（シクロヘキサン−１−カルボニトリル）、１−［（１−シアノ−１−メチルエチル）アゾ］ホルムアミド、ジメチル２，２’−アゾビス（２−メチルプロピオネート）、４，４’−アゾビス（４−シアノバレリックアシッド）、２，２’−アゾビス（２，４，４−トリメチルペンタン）、２，２’−アゾビス｛２−メチル−Ｎ−［１，１’−ビス（ヒドロキシメチル）−２−ヒドロキシエチル］プロピオンアミド｝、２，２’−アゾビス｛２−（２−イミダゾリン−２−イル）プロパン］ジハイドロクロライド、２，２’−アゾビス｛２−（２−イミダゾリン−２−イル）プロパン］ジサルフェートジハイドレート、２，２’−アゾビス｛２−［１−（２−ヒドロキシエチル）−２−イミダゾリン−２−イル）プロパン］｝ジハイドロクロライド、２，２’−アゾビス（１−イミノ−１−ピロリジノ−２−メチルプロパン）ジハイドロクロライド、２，２’−アゾビス（２−メチルプロピオンアミジン）ジハイドロクロライド、２，２’−アゾビス［Ｎ−（２−カルボキシエチル）−２−メチルプロピオンアミジン］テトラハイドレート、１，１’−アゾビス（１−アセトキシ−１−フェニルメタン）、４，４’−ジアゼンジイルビス（４−シアノペンタン酸）・α−ヒドロ−ω−ヒドロキシポリ（オキシエチレン）重縮合物などのアゾ化合物等があげられる。
【００４９】
また、必要に応じて、アスコルビン酸、エリソルビン酸、アニリン、三級アミン、ロンガリット、ハイドロサルファイト、亜硫酸ナトリウム、亜硫酸水素ナトリウム、チオ硫酸ナトリウム、次亜リン酸ナトリウムなどの還元剤を、上記ラジカル重合開始剤と併用して使用しても良い。
【００５０】
ラジカル重合開始剤の使用量は、超高分子量ＰＳＳの製造に用いられる全モノマー量１００重量部に対し、通常、０．１重量部〜１０重量部である。さらに０．１重量部〜５重量部が好ましく、特に０．１重量部〜２重量部がより好ましい。
【００５１】
重合転化率は、９５．０％以上が好ましく、９８．０％以上がより好ましく、９９．９％以上がさらに好ましい。重合開始剤の量を増やせば重合転化率は向上するが重合体の分子量は低下し、重合開始剤の量を減らせば分子量は増大するが重合反応における重合転化率は低下する。特に、重合時のモノマー濃度が高く、ＤＶＢＳの共重合量が多い場合、ＰＳＳが三次元架橋して硬化し易いため、重合開始剤を増量したり、分子量調節剤を添加するなどの調整が必要となることがある。ここで、重合転化率は重合反応時用いられるモノマーの量に対する、重合反応で消費されたモノマーの量をいう。
【００５２】
重合条件は特に限定するものではないが、窒素ガスなどの不活性ガス雰囲気下、２０℃〜１２０℃で、４時間〜３０時間加熱すれば良く、重合反応溶媒、モノマー組成、及び重合開始剤の種類によって適宜調整すれば良い。
【００５３】
本発明の超高分子量ポリスチレンスルホン酸の共重合体は、上記の一般的な溶液ラジカル重合で製造できるが、第二の方法として公知の逆相エマルション重合（例えば、Ｐｏｌｙｍｅｒ  Ｉｎｔｅｒｎａｔｉｏｎａｌ，ｖｏｌ．５９，７８−８４頁，２０１０年；Ｐｏｌｙｍｅｒ  Ｂｕｌｌｅｔｉｎ，ｖｏｌ．６５，５６５−５７６頁，２０１０年）を適用することもできる。
【００５４】
例えば、スチレンスルホン酸又はその塩を含むモノマー水溶液を、適当な乳化剤を用いて、油相内に乳化分散させた後、上記した溶液ラジカル重合と同様、脱気し、ラジカル重合開始剤を添加しながら重合すれば良い。
【００５５】
乳化分散させる際に用いられる界面活性剤は特に限定されるものではないが、例えば、ロジン酸塩、脂肪酸塩、アルケニルコハク酸塩、アルキルエーテルカルボン酸塩、アルキルジフェニルエーテルジスルホン酸塩、アルカンスルホン酸塩、アルキルサクシネートスルホン酸塩、ポリオキシエチレン多環式フェニルエーテル硫酸エステル塩、α−オレフィンスルホン酸塩、アルキルベンゼンスルホン酸塩、ナフタレンスルホン酸塩ホルマリン縮合物、タウリン誘導体、ポリスチレンスルホン酸、ポリスチレンスルホン酸スチレン共重合体、ポリスチレンスルホン酸Ｎ−ビニルピロリドン共重合体、ポリスチレンスルホン酸Ｎ−置換マレイミド共重合体、ポリスチレンスルホン酸メタクリル酸共重合体、ポリスチレンスルホン酸アクリル酸共重合体、ポリスチレンスルホン酸アクリル酸エステル共重合体、スチレンスルホン酸マレイン酸共重合体、スチレンスルホン酸アクリルアミド共重合体、スチレンスルホン酸メタクリルアミド共重合体、スチレンスルホン酸２−ヒドロキシエチルメタクリレート共重合体、ポリビニルホスホン酸共重合体、ポリビニルスルホン酸共重合体、ポリイソプレンスルホン酸共重合体、ポリアクリル酸エステルアクリル酸共重合体、ポリメタクリル酸エステルメタクリル酸共重合体、ポリアクリルアミドアクリル酸共重合体、ポリメタクリルアミドメタクリル酸共重合体、アルキルスルホコハク酸塩、アルキル硫酸エステル塩、アルキルエーテル硫酸エステル塩、アルキルプロペニルフェノールポリエチレンオキサイド付加物の硫酸エステル塩、アリルアルキルフェノールポリエチレンオキサイド付加物の硫酸エステル塩、アルキルリン酸エステル塩、ポリオキシエチレンアルキルエーテル燐酸エステル塩、高級脂肪酸アミドのスルホン酸塩、高級脂肪酸アルキロールアミドの硫酸エステル塩などのアニオン性乳化剤、例えば、ポリオキシアルキレンアルキルアミン、アルキルアルカノールアミド、アミンオキシド系ノニオン乳化剤、ポリオキシエチレンアルキルエーテル、ポリオキシエチレンアルキルフェニルエーテル、ポリオキシアルキレン多環式フェニルエーテル、アルキルプロペニルフェノールポリエチレンオキサイド付加物、アリルアルキルフェノールポリエチレンオキサイド付加物、ポリオキシエチレン脂肪酸エステル、ポリオキシエチレンソルビタン脂肪酸エステル、ソルビタン脂肪酸エステル、グリセリン脂肪酸エステル、アルキルポリグルコキシド、ショ糖脂肪酸エステル、ポリオキシエチレンポリオキシプロピレングリコール、ポリビニルアルコール、カルボキシルメチルセルロース、ポリビニルピロリドン、ヒドロキシエチルセルロース、ポリアクリルアミド、ポリメタクリルアミド、ポリジメチルアミノエチルメタクリレート、ポリジメチルアミノエチルアクリレート、ポリジエチルアミノエチルメタクリレート、ポリジエチルアミノエチルアクリレート、ポリｔ−ブチルエチルアミノエチルメタクリレート、ポリｔ−ブチルアミノエチルアクリレート、ポリジメチルアミノエチルメタクリレート／メチルメタクリレート共重合体、ポリジメチルアミノエチルアクリレート／メチルメタクリレート共重合体、ポリジメチルアミノエチルメタクリレート／ブチルアクリレート共重合���、ポリジメチルアミノエチルアクリレート／エチルアクリレート共重合体などのノニオン性乳化剤、例えば、アルキルジメチルアミノ酢酸ベタイン、アルキルジメチルアミノスルホベタイン、アルキルスルホベタインなどの両性乳化剤などがあげられる。
【００５６】
なお、これらの乳化剤の使用量は、上記本発明のＰＳＳ成分に対し、０．１重量％〜３０重量％の範囲で用いればよい。
【００５７】
上記の逆相エマルション重合における重合開始剤、還元剤、及び分子量調節剤については、上記した溶液ラジカル重合と同様である。その他、炭酸ナトリウム、炭酸水素ナトリウム、リン酸ナトリウム、リン酸水素ナトリウム、リン酸二水素ナトリウムなどのｐＨ緩衝剤を添加しても良い。
【００５８】
なお逆相エマルション重合において、油相とは、モノマーのミセル及びモノマー水溶液の液滴を分散させるためのマトリックスであり、この目的に適合するものであれば特に制限はないが、トルエン、クロロベンゼンなどの芳香族溶媒、ヘキサン、シクロヘキサン、メチルシクロヘキサン、ヘプタンなどの脂肪族炭化水素の他、ミネラルオイル、合成油、植物油、シリコーンオイルなどが使用できる。
【００５９】
本発明の水溶性の超高分子量ＰＳＳは、重合転化率が高く、従って残存モノマー量が少ないため、重合した後、そのまま溶液として使用することができる。また、噴霧乾燥機や押出し乾燥機などの設備により乾燥粉体化して使用することもできる。
【００６０】
本発明の水溶性の超高分子量ＰＳＳは、耐熱性と化学的安定性に優れ、残存モノマー量も少ないため、高度な耐久性や低環境負荷が要求される石油採掘分野の他、乳化及び分散重合用の分散剤、化粧品、トイレタリー用品における増粘剤、凝集剤、土壌改質剤として産業上極めて有用である。
【実施例】
【００６１】
以下の実施例により、本発明をさらに具体的に説明するが、本発明はこれらの実施例により何らの制限を受けるものではない。
【００６２】
＜パラスチレンスルホン酸ナトリウムの純度測定＞
酸化還元滴定法により、活性二重結合を定量し、試料中のスチレンスルホン酸ナトリウム含量とした。
（１）器具及び装置
１）秤量瓶：直径５０ｍｍ、深さ７０ｍｍ
２）５００ｍｌ、１０００ｍｌメスフラスコ
３）５００ｍｌ共栓付三角フラスコ
４）電子化学天秤
（２）試薬
１）臭素液：臭化カリウム（ＫＢｒ）２２．００ｇ、臭素酸カリウム（ＫＢｒＯ３）３．００ｇを純水に溶解し、全体を１０００ｍｌとした。
２）硫酸水溶液（濃硫酸／純水体積比＝１／１）
３）ヨウ化カリウム水溶液（２００ｇ／Ｌ）
４）０．１ｍｏｌ／Ｌチオ硫酸ナトリウム水溶液
５）でんぷん水溶液：６．００ｇのでんぷんを純水に溶解し、全体を１０００ｍｌとした。
（３）操作
１）試料２０ｇを０．１ｍｇの桁まで秤量瓶に秤取る。
２）５００ｍｌメスフラスコに純水で洗い移し、液量を約４００ｍｌとする。
３）磁気回転子を入れて撹拌し、試料を溶解する。
４）回転子を取り出し、純水で標線を合わせて振り混ぜ、検液とする。
５）純水２００ｍｌを入れた５００ｍｌ共栓付三角フラスコに臭素液２５ｍｌを加える。
６）検液５ｍｌを加えた後、硫酸水溶液１０ｍｌを加えて密栓し、２０分間放置する。
７）ヨウ化カリウム水溶液１０ｍｌを素早く加えて１０分間放置する。
８）チオ硫酸ナトリウム水溶液で滴定し、溶液の黄色が薄くなってから、指示薬として、でんぷん溶液１ｍｌを加え、生じたヨウ素でんぷんの青色が消えるまで滴定する。
９）別に空試験として、純水２００ｍｌを加えて共栓付三角フラスコに臭素液２５ｍｌを加え、ヨウ化カリウム水溶液１０ｍｌ、硫酸水溶液１０ｍｌを素早く加え、８）の操作を行う。
（４）計算
次式によってスチレンスルホン酸ナトリウム含量を算出する。
【００６３】
Ａ＝１００×[０．０１０３１×（ａ−ｂ）×ｆ]／（Ｓ×５／５００）
Ａ：スチレンスルホン酸ナトリウム含量（％）
ａ：空試験に要したチオ硫酸ナトリウム水溶液（ｍｌ）
ｂ：本試験に要したチオ硫酸ナトリウム水溶液（ｍｌ）
ｆ：チオ硫酸ナトリウム水溶液の力価
Ｓ：試料量（ｇ）
【００６４】
＜ジビニルベンゼンスルホン酸塩の純度測定＞
核磁気共鳴スペクトルにより純度を測定した。
（１）試料の調製
試料０．０２ｇと内部標準物質としてトリエチルアミン又はメチルイソブチルケトン０．０１ｇを０．１ｍｇの桁まで秤量瓶（５０ｍｍφ×７０ｍｍ）に秤取り、重水又は重アセトンを全量０．６ｇになるまで加えて溶解し、ＮＭＲ測定用サンプルを調製した。
（２）測定機器
機種＝Ｂｒｕｋｅｒ製ＡＶ−４００Ｍ
積算回数＝１６
（３）純度の算出
次式によって生成物の純度を算出した。
【００６５】
純度（重量％）＝（Ｂ/Ｍｂ）×（ａ／ａＨ）／（ｂ／ｂＨ）×Ｍａ／Ｓ×１００
ａ：任意の目的物ピークの積分値
ｂ：任意の内部標準物質の積分値
ａＨ：ａで選択した任意の生成物ピークの水素数
ｂＨ：ｂで選択した任意の生成物ピークの水素数
Ｍａ：目的物の分子量
Ｍｂ：内部標準物質の分子量
Ｂ：内部標準の採取量（g）
Ｓ：試料の採取量（g）
【００６６】
＜ＧＰＣによる分子量及びモノマー重合転化率の測定＞
スチレンスルホン酸塩、ジビニルベンゼンスルホン酸塩の重合転化率及びポリスチレンスルホン酸塩の分子量は、下記の条件で測定した。
【００６７】
機種：東ソー株式会社製、ＨＬＣ−８３２０ＧＰＣ
カラム：ＴＳＫ  ｇｕａｒｄｃｏｌｕｍｎ  ＡＷ−Ｈ／ＴＳＫ  ＡＷ−３０００／ＴＳＫ  ＡＷ−６０００
溶離液：硫酸ナトリウム緩衝液（０．０５ｍｏｌ／Ｌ）：アセトニトリル＝９０：１０（体積比）溶液
カラム温度：４０℃
流量：０．６ｍｌ／ｍｉｎ
検出器：ＵＶ検出器（波長２３０ｎｍ）、注入量：１０μｌ
検量線：創和科学株式会社製の単分散ポリスチレンスルホン酸ナトリウム（３ＫＤａ（３０００ダルトン）、１５ＫＤａ、４１ＫＤａ、３００ＫＤａ、１０００ＫＤａ、２３５０ＫＤａ、５０００ＫＤａ）を検量線作成に用い、各々のピークトップの溶出時間と分子量とから検量線を作成した。
【００６８】
＜水溶液粘度の測定＞
５重量％のポリマー水溶液を３０℃の恒温水槽内で４時間静置後、ブルックフィールド型回転粘度計を用いて、下記条件で測定した。
【００６９】
機種：芝浦システム株式会社製、ビスメトロンＶＤＡ−２
ローター：Ｎｏ．２、回転数：１２ｒｐｍ
【００７０】
＜ポリマーの耐過酸化水素性の評価＞
５重量％のポリマー水溶液１００ｇ、過酸化水素水（和光純薬工業株式会社製、特級）２ｇを２５０ｍｌポリビン（株式会社日本メディカルサイエンス社製、アイボーイ）に採取し、振り混ぜ、空間に窒素を流して密閉した後、５０℃の恒温槽で４日間エージングした。その後、上記した条件でＧＰＣを測定し、分子量の変化を調べた。
【００７１】
＜ポリマーの耐熱性の評価＞
真空乾燥したポリマーの熱分解挙動を差動型高温示差熱天秤により、下記の条件で分析した。急激に重量減少が始まる温度を分解温度とした。
機種：株式会社マックサイエンス社製、ＴＧ−ＤＴＡ２０００
試料量：５ｍｇ（白金オープンパン）
標準試料：酸化アルミニウムＡｌ2Ｏ３、５ｍｇ（白金オープンパン）
昇温速度：１０℃／ｍｉｎ（室温〜６００℃）
雰囲気：窒素フロー５０ｍｌ／ｍｉｎ。
【００７２】
実施例１（ＤＶＢＳ  ０．４７モル％にて実施）
還流冷却管、窒素導入管を取り付けた２Ｌガラスフラスコ反応器にイオン交換水３９３．５７ｇ、スチレンスルホン酸ナトリウム（東ソー有機化学株式会社製、純度８８．０％）３７．５１ｇ、ジビニルベンゼンスルホン酸ナトリウム（東ソー有機化学株式会社製、純度８４．０％）０．２０９９ｇ及びアゾ開始剤Ｖ−５０（和光純薬工業株式会社製）０．４６０１ｇを仕込んだ後、メカニカルスターラー（１５０ｒｐｍ）撹拌下、窒素ガス（０．２Ｌ／ｍｉｎ）を１０分間流して脱気した。その後、反応器を６０℃の湯浴に浸漬し、１０時間重合した。仕込み組成と重合転化率から、重合溶液中のＰＳＳ濃度は７．６９重量％であり、ここへイオン交換水を添加してＰＳＳ濃度を５．００重量％に調整した。
【００７３】
表１に示した通り、後記する比較例１〜５、及び比較例９に比べて、明らかに高粘度、高重量平均分子量のＰＳＳ溶液が得られ、且つ、高転化率まで重合が進行した結果、５重量％水溶液中の残存ＳＳは検出されなかった。また、当該ＰＳＳの過酸化水素に対する耐久性と耐熱性（熱分解温度）は、比較例７及び比較例８に記載した市販ポリマーよりも著しく優れていることが明らかである。
【００７４】
本実施例では、撹拌など実験設備上の問題から、５重量％という低いモノマー濃度で重合を実施したが、高いモノマー濃度で重合すれば、さらに高分子量化又は高粘度化できると考えられる。
【００７５】
【表１】
2018030909.tif 000005
【００７６】
実施例２（ＤＶＢＳ  ０．４７モル％、ＭＡＡ９．６モル％にて実施）
還流冷却管、窒素導入管を取り付けた２Ｌガラスフラスコ反応器にイオン交換水３９３．６０ｇ、スチレンスルホン酸ナトリウム（東ソー有機化学株式会社製、純度８８．０％）３７．５０ｇ、ジビニルベンゼンスルホン酸ナトリウム（東ソー有機化学株式会社製、純度８４．０％）０．２３００ｇ、メタクリル酸（和光純薬工業株式会社製、特級）１．５０ｇ、５重量％水酸化ナトリウム水溶液１３．２０ｇ、及びアゾ開始剤Ｖ−５０（和光純薬工業株式会社製）０．４６４２ｇを仕込んだ後、メカニカルスターラー（１５０ｒｐｍ）撹拌下、窒素ガス（０．２Ｌ／ｍｉｎ）を１０分間流して脱気した。その後、反応器を６０℃の湯浴に浸漬し、１０時間重合した。仕込組成と重合転化率から、重合溶液中のＰＳＳ濃度は７．８５重量％であり、ここへイオン交換水を添加してＰＳＳ濃度を５．００重量％に調整した。
【００７７】
表１に示した通り、後記する比較例１〜６に比べて、明らかに高粘度、高重量平均分子量のＰＳＳ水溶液が得られ、且つ、高転化率まで重合が進行した結果、５重量％水溶液中の残存ＳＳは検出されなかった。また、当該ＰＳＳの過酸化水素に対する耐久性と耐熱性（熱分解温度）は、比較例７及び比較例８に記載した市販ポリマーよりも著しく優れていることが明らかである。
【００７８】
実施例３（ＤＶＢＳ  ０．２４モル％、開始剤減量にて実施）
ジビニルベンゼンスルホン酸ナトリウム（東ソー有機化学株式会社製、純度８４．０％）０．１０５０ｇ、及びアゾ開始剤Ｖ−５０（和光純薬工業株式会社製）０．２３００ｇへ減量した他は、全て実施例１と同じ条件で１０時間重合した。仕込組成と重合転化率から、重合溶液中のＰＳＳ濃度は７．６９重量％であり、ここへイオン交換水を添加してＰＳＳ濃度を５．００重量％に調整した。
【００７９】
表１に示した通り、後記する比較例１〜６に比べて、明らかに高粘度、高重量平均分子量のＰＳＳ水溶液が得られ、且つ、高転化率まで重合が進行した結果、５重量％水溶液中の残存ＳＳは検出されなかった。また、当該ＰＳＳの過酸化水素に対する耐久性と耐熱性（熱分解温度）は、比較例７及び比較例８に記載した市販ポリマーよりも著しく優れていることが明らかである。
【００８０】
実施例４（ＤＶＢＳ  ０．８９モル％、ＡＡ１１．２０モル％、水倍増にて実施）
還流冷却管、窒素導入管を取り付けた２Ｌガラスフラスコ反応器にイオン交換水６２６．００ｇ、スチレンスルホン酸ナトリウム（東ソー有機化学株式会社製、純度８８．０％）３７．５１ｇ、ジビニルベンゼンスルホン酸ナトリウム（東ソー有機化学株式会社製、純度８４．０％）０．４４９５ｇ、アクリル酸（和光純薬工業株式会社製、特級）、５重量％水酸化ナトリウム水溶液１６．２０ｇ及びアゾ開始剤Ｖ−５０（和光純薬工業株式会社製）０．４６４２ｇを仕込んだ後、メカニカルスターラー（１５０ｒｐｍ）撹拌下、窒素ガス（０．２Ｌ／ｍｉｎ）を１０分間流して脱気した。その後、反応器を６０℃の湯浴に浸漬し、１０時間重合した。仕込組成と重合転化率から、重合溶液中のＰＳＳ濃度は５．１８重量％であり、ここへイオン交換水を添加してＰＳＳ濃度を５．００重量％に調整した。表１に示した通り、後記する比較例１〜６に比べて、明らかに高粘度、高重量平均分子量のＰＳＳ水溶液が得られ、且つ、高転化率まで重合が進行した結果、５重量％水溶液中の残存ＳＳは検出されなかった。また、当該ＰＳＳの過酸化水素に対する耐久性と耐熱性（熱分解温度）は、比較例７及び比較例８に記載した市販ポリマーよりも著しく優れていることが明らかである。
【００８１】
実施例５（ＤＶＢＳ  ２．００モル％、水倍増にて実施）
ジビニルベンゼンスルホン酸ナトリウム（東ソー有機化学株式会社製、純度８４．０％）０．９０１０ｇ、及びイオン交換水６２６．００ｇへ増量した他は、全て実施例１と同じ条件で１０時間重合した。仕込み組成と重合転化率から、重合溶液中のＰＳＳ濃度は５．００重量％であり、そのまま分析に用いた。
【００８２】
表１に示した通り、後記する比較例１〜６に比べて、明らかに高粘度、高重量平均分子量のＰＳＳ水溶液が得られ、且つ、高転化率まで重合が進行した結果、５重量％水溶液中の残存ＳＳは検出されなかった。また、当該ＰＳＳの過酸化水素に対する耐久性と耐熱性（熱分解温度）は、比較例７及び比較例８に記載した市販ポリマーよりも著しく優れていることが明らかである。
【００８３】
比較例１（実施例５のＤＶＢＳなしにて検討）
ジビニルベンゼンスルホン酸ナトリウム（東ソー有機化学株式会社製、純度８４．０％）を添加しなかった他は、全て実施例５と同じ条件で１０時間重合した。
表１に示した通り、重合は高転化率まで進行したが、実施例１〜５に比べて、ＰＳＳ水溶液の粘度と重量平均分子量は明らかに低かった。即ち、高粘度、高重量平均分子量、及び高重合転化率を達成するためには、ＤＶＢＳの使用が不可欠である。
【００８４】
比較例２（比較例１の開始剤減にて検討）
アゾ開始剤Ｖ−５０を０．１５３１ｇへ減量した他は、全て比較例１と同じ条件で１０時間重合した。
表１に示した通り、高粘度及び高重量平均分子量のＰＳＳ溶液は得られたが、重合転化率は低く、残存モノマー濃度が０．１％（固形ＰＳＳ換算で２．００重量％）を超えた。即ち、高粘度、高重量平均分子量、及び高重合転化率を達成するためには、ＤＶＢＳの使用が不可欠である。
【００８５】
比較例３（比較例１の開始剤変種及び減量にて検討）
アゾ開始剤Ｖ−５０（和光純薬工業株式会社製）０．４５９０ｇの代わりに過硫酸アンモニウム（和光純薬工業株式会社製）０．１５００ｇを添加した他は、全て比較例１と同じ条件で１０時間重合した。
表１に示した通り、高粘度及び高重量平均分子量のＰＳＳ溶液は得られたが、重合転化率は低く、残存モノマー濃度が０．１％（固形ＰＳＳ換算で２．００重量％）を超えた。即ち、高粘度、高重量平均分子量、及び高重合転化率を達成するためには、ＤＶＢＳの使用が不可欠である。
【００８６】
比較例４（ＤＢＶＳの代わりにＥＧ−ＤＭＡ使用にて検討）
ジビニルベンゼンスルホン酸ナトリウムの代わりにエチレングリコールジメタクリレート（東京化成工業株式会社製、特級）０．６７０６ｇを用いた他は、全て実施例５と同じ条件で１０時間重合した。仕込組成と重合転化率から、重合溶液中のＰＳＳ濃度は５．００重量％であり、このまま分析に用いた。表１に示した通り、重合は高転化率まで進行したが、実施例１〜５に比べて、ＰＳＳ水溶液の粘度と重量平均分子量は明らかに低かった。即ち、高粘度、高重量平均分子量、及び高重合転化率を達成するためには、多官能ビニルモノマーとして、ＤＶＢＳの使用が不可欠である。
【００８７】
比較例５（ＤＢＶＳの代わりにＭＢＡＭ使用にて検討）
ジビニルベンゼンスルホン酸ナトリウムの代わりにＮ，Ｎ’−メチレンビスアクリルアミド（東京化成工業株式会社製、特殊用）０．５２１０ｇを用いた他は、全て実施例５と同じ条件で１０時間重合した。仕込組成と重合転化率から、重合溶液中のＰＳＳ濃度は５．００重量％であり、このまま分析に用いた。
【００８８】
表１に示した通り、重合は高転化率まで進行したが、実施例１〜５に比べて、ＰＳＳ水溶液の粘度と重量平均分子量は明らかに低かった。即ち、高粘度、高重量平均分子量、及び高重合転化率を達成するためには、多官能ビニルモノマーとして、ＤＶＢＳの使用が不可欠である。
【００８９】
比較例６
ジビニルベンゼンスルホン酸ナトリウムを３．５０００ｇへ、イオン交換水を６７５．００ｇへ増量した他は、全て実施例５と同じ条件で１０時間重合した。
【００９０】
重合途中で溶液がゲル化し、撹拌及び分析は困難だった。
【００９１】
比較例７（ＡＭＰＳにて検討）
市販のポリ（２−アクリルアミド−２−メチル−１−プロパンスルホン酸）水溶液（シグマ・アルドリッチジャパン株式会社製、１５重量％水溶液）に３９．５重量％水酸化ナトリウム水溶液とイオン交換水を添加し、ポリ（２−アクリルアミド−２−メチル−１−プロパンスルホン酸ナトリウム）の５重量％水溶液（ｐＨ＝７．２３）を調製した。
【００９２】
表１に示したように、当該ポリマーは、実施例１〜５と同等の高粘度及び高重量平均分子量を示したが、耐過酸化水素性と耐熱性（熱分解温度）は、実施例１〜５のＰＳＳに対して大きく劣った。
【００９３】
比較例８（ＰＡＭにて検討）
市販のポリアクリルアミド水溶液（東京化成工業株式会社製、１０重量％水溶液）にイオン交換水を添加し、５重量％水溶液を調製した。
【００９４】
表１に示したように、当該ポリマーの重量平均分子量は低めながら、実施例１〜５と同等の高粘度を示した。しかしながら、耐過酸化水素性と耐熱性（熱分解温度）はＰＳＳに対して大きく劣った。
【００９５】
比較例９（市販ＰＳＳにて検討）
市販の高分子量ポリスチレンスルホン酸ナトリウム水溶液（東ソー有機化学株式会社製、２１重量％水溶液）にイオン交換水を添加し、５重量％水溶液を調製した。
【００９６】
当該ポリマーの溶液粘度と重量平均分子量は、何れも実施例１〜５に劣った。
【産業上の利用可能性】
【００９７】
本発明の超高分子量で水溶性のポリスチレンスルホン酸又はその塩は、耐熱性と化学的安定性に優れ、残存モノマー量も少ないため、高度な耐久性や低環境負荷が要求される石油採掘分野の他、乳化及び分散重合用の分散剤、化粧品、トイレタリー用品における増粘剤、凝集剤として産業上極めて有用である。